La présente invention a pour objet une composition à base d'un composé polymère pour la fabrication de tuyaux d'écoulement. Il est connu que, pour l'amélioration des sols, on emploie de plus en plus des tuyaux ondulés et perforés (tuyaux d'écoulement) pour le drainage ainsi que pour l'enrichissement des sols à l'aide de fertiliseurs, d'eau d'air etc...te plus souvent, ces tuyaux sont préparés à partir de chlorure de polyvinyle (PVC) sous une forme définie strictement en composition et propriétés, de façon à ce que les paramètres de traitement dans l'installation de fabrication de tuyaux soient optimaux.On doit tenir compte de différentes exigences lorsqu'on prépare la composition à base du composé polymère, les exigences fondamentales étant la fluidité qui permet l'extrusion par un alésage très étroit de i buse de filière (2mm) et l'adapta- tion au formage par soufflage, pour réaliser les ondulations du tuyau. Ces deux caractéristiques sont déterminées pratiquement par l'extrusion et le formage des tuyaux. tes composés polymères connus constituent un mélange complexe de substances appartenent aux groupes suivants : PVC, lubrifiants internes, lubrifiants externes, modificateuzsde polymère, charges activées et mélangesde stabilisants.La composition à base de compo- sé polymère utilisée pour la préparation de tuyaux d'écoulement par la firme "Rheinstahl" (située en Allemagne Fédérale), comprend les produits suivants 10- du "paraloid", qui est un polymère à base de résine acrylique, présentant un poids moléculaire de 500 000, préparé et commercialisé par la société dite "0. Erahn" (située en Allemagne Fédérale) 20 du composé "Master compound !2C-916" commercialisé par la société dite "Baerlocher" siègeant à Sunich, en Allemagne Fédérale. Ce composé est préparé à l'aide des produits suivants synthétisés par la société dite "Baerlocher GmbH" siègeant à Munich, en Allemagne Fédérale. 1/ - "Ceasit F.I" - savons de calcium (selon le prospectus Q0 101-03-01-03/04) 2/ - "BErostab CW; - ester - acide phosphorique (prospectus N 0212-0311) 3/ - Bärostab V220 MC" - sulfate de plomb (prospectus 6 0204-1102) 4/ - "Eärolub t-0H# - composition hydroxylée (prospectus N 03-01-1105) 30 du composé "Master compound MC-1324" - un produit de la société dite "Baerlocher" siégeant à Munich, en Allemagne Fédérale. Les produits entrant dans la préparation de ce composé sont les suivants 1/ - "Barolub L-KO" - cire dure (prospectus N0 03-01-1304) 2/ - Barolub 1-OH" - composition hydroxylée (prospectus No 03-01-1105) 3/ - ärolub L-TA" - ester alcoolique d'acide gras (prospec tus NO 03-01-1010) 4/ - adoucisseur de composé époxy - huile de soja époxydée (prospectus W 0501-0105) 40,du produit "Winnofil S" - charge activée (CaC03), produit par la société dite ICI, et analogues t'inconvénient de ces compositions de composés polymères utilisées jusqu'ici pour la préparation de tuyaux d'écoulement-, tient à leur grande complexité. Plus précisément, les composés polymères comprennent de nombreux composants qui, à leur tour, comprennent d'autres composés et produits. Les nombreux composants entrant dans les composés compliquent les étapes de traitement préliminaires et affectent défavorablement la productivité. En conséquence, un objet général de la présente invention est de procurer une composition contenant un polymère et des maté riaux bruts facilement disponibles, qui convienne à la préparation de tuyaux d'écoulement. ta composition diffère de celles connues jusqu'ici par le nombre des composants et par la composition chimique. Le but de l'invention est réalisé de la manière suivante la composition basée sur le composé polymère conforme à la présente invention contient : des oligomères d'éthylène, un plastifiant, différents lubrifiants et stabilisants. te polymère (chlorure de polyvinyle) est du type en suspension, sans charge et présente une valeur de K comprise entre 64 et 68. tes avantages principaux de la composition selon la présente invention tiennent à ce que l'on élimine une multitude de composants inutiles, à ce que lton simplifie et réduit les opérations préliminaires de préparation du composé polymère, à ce que l'on utilise des produits de bas poids moléculaire facilement disponibles dans le commerce qui jusqu'ici , n'ont pas été utilisés dans la production considérée, à ce que le polymère de base est du type en suspension et à ce que son traitement est facilité par l'addi- tion d'oligomères d'éthylène. ta composition selon la présente invention est illustrée par l'exemple suivant. Exemple 1 : A - composition à base d'un composé polymère selon l'invention chlorure de polyvinyle-S 100,0 kg stabilisant 5012 (tri-basique) 5,0-6,0 kg stéarate de calcium 1,0 kg diisooctylphtalate 2,0-3,0 kg paraffine 1,0 kg stéarine -1,0-1,5 kg oligomère d'éthylène (cire de polyéthylène) 1,0-3,0 kg B - composition à base d'un composé polymère préparée par la socié té dite Rheinstahl (Allemagne Fédérale) chlorure de polyvinyle-S 125,0 kg chlorure de polyvinyle-E 50,0 kg "ParaloSd K 120N"(modificateur) 1-4,0 kg "Winnofil S (charge activée) 8,0 kg "Master compound EC-916" 11,25 kg "Master compound MC-1324" 4,45 kg La qualité du produit obtenu est testée par la méthode décrite dans la norme Dir 1187. Le test consiste à soumettre les tuyaux d'écoulement à une trempe à 00C pendant 60 minutes; puis on leur applique un choc à l'aide d'un poids standard de 0,400 kg qut on laisse tomber d'une hauteur de 750mm. On n'observe pas de défaut sur les échantillons testés dans ces conditions. REVENDICATION Composition à base d'un composé polymère pour la fabrication de tuyaux d'écoulement, le composé polymère étant le chlorure de polyvinyle, caractérisée en ce qu'elle contient un mélange de chlorure de polyvinyle et d'une cire de polyéthylène dans la proportion de 100: 1 à 100: 3.